(57)【要約】【課題】接着性の向上した表面平滑化フッ素系樹脂フィルム、およびこのフィルムの製造方法を提供する。【解決手段】  少なくとも一方の面がプラズマ処理されたフッ素系樹脂フィルムであって、プラズマ処理された面の表面粗さ（Ｒｚ）が０．２０μｍ以上、０．７０μｍ以下であり、かつ、前記フィルムのヘイズ値が２０％以上、５２％以下である、フッ素系樹脂フィルムである。【選択図】図１
2015189934.tif 000002
【特許請求の範囲】
【請求項１】
少なくとも一方の面がプラズマ処理されたフッ素系樹脂フィルムであって、
前記プラズマ処理された面の表面粗さ（Ｒｚ）が０．２０μｍ以上、０．７０μｍ以下であり、かつ、前記フィルムのヘイズ値が２０％以上、５２％以下である、フッ素系樹脂フィルム。
【請求項２】
前記プラズマ処理された面の表面粗さ（Ｒｚ）が０．２０μｍ以上、０．６５μｍ以下であり、かつ、前記フィルムのヘイズ値が２０％以上、５０％以下である、請求項１に記載のフッ素系樹脂フィルム。
【請求項３】
前記フィルムがＰＴＦＥフィルムである、請求項１または２に記載のフッ素系樹脂フィルム。
【請求項４】
前記フィルムが、スカイブ法により得られたフィルムである、請求項１〜３のいずれか一項に記載のフッ素系樹脂フィルム。
【請求項５】
請求項１〜４のいずれか一項に記載のフッ素系樹脂フィルムを製造する方法であって、
フッ素系樹脂フィルムの少なくとも一方の面に室温を超える温度かつ該フッ素系樹脂フィルムの融点未満の温度で加熱プレス処理を加える工程と、
前記フィルムの加熱プレス処理を行う面にプラズマ処理を加える工程と
を含んでなる、方法。
【請求項６】
前記加熱プレス処理が６０℃以上の温度で行われる、請求項５に記載の方法。
【請求項７】
前記加熱プレス処理が前記フッ素系樹脂フィルムのガラス転移温度以上の温度で行われる、請求項５に記載の方法。
【請求項８】
前記プラズマ処理が不活性ガス雰囲気下で行われる、請求項５〜７のいずれか一項に記載の方法。
【請求項９】
前記フッ素系樹脂フィルムが、スカイブ法によって得られた１．００μｍを超える表面粗さ（Ｒｚ）を有するフッ素系樹脂フィルムである、請求項５〜８のいずれか一項に記載の方法。
【請求項１０】
ゴム栓と、その表面の少なくとも一部を被覆するフッ素系樹脂フィルムと、を備えたラミネートゴム栓であって、
前記フッ素系樹脂フィルムが、請求項１〜４のいずれか一項に記載のフッ素系樹脂フィルムであり、
前記ゴム栓の表面と前記フッ素系樹脂フィルムのプラズマ処理された面とが対向するように、ゴム栓表面に前記フッ素系樹脂フィルムが被覆されている、ラミネートゴム栓。
【発明の詳細な説明】
【技術分野】
【０００１】
本発明は、表面接着性が改善された表面平滑化フッ素系樹脂フィルムに関するものである。本発明はまた、表面接着性が改善された表面平滑化フッ素系樹脂フィルムの製造方法にも関するものである。
【背景技術】
【０００２】
多機能フィルムとして、例えばポリテトラフルオロエチレン（ＰＴＦＥ）のような、フッ素系樹脂フィルムが知られている。フッ素系樹脂フィルムは、優れた耐薬品性、離型性、防汚性、滑り性などを有するため、現在様々な分野で広く用いられている。
【０００３】
一般的にフッ素系樹脂フィルムは離型性に優れる反面、他のフィルムや物品と接着し難いという特徴があり、そのため、フッ素系樹脂フィルムを他のフィルムや物品に貼合しようとしても、両者が接着しないか、あるいは接着したとしても密着性が非常に低いという問題がある。この点を解消するために、従来から金属ナトリウムとアンモニア溶液を用いてフッ素系樹脂の表面に存在するフッ素原子を除去する処理を行うことにより、フッ素系樹脂フィルムの接着性が改善できることが知られている。しかしながら、金属ナトリウムは非常に反応性が高く、発火や爆発の危険性を有するため、取り扱いが難しいという問題点があった。また、金属ナトリウムを用いた表面処理方法では、処理後にフッ素系樹脂フィルムの表面が赤褐色に変色してしまうため、貼合体を使用する用途によっては、変色したフッ素系樹脂フィルムが問題となる場合もあった。近年では、金属ナトリウムを用いずに、Ｎａ／ナフタリン錯体のＴＨＦ溶液やエーテル溶液等も使用されているが、依然としてナトリウムを用いないフッ素系樹脂の表面改質方法が望まれている。
【０００４】
ナトリウムを用いない方法として、例えば、特開平１０−６０１４０号公報では、フッ素樹脂フィルムの接着性を改善するために、フッ素樹脂フィルムの表面に真空中でのＤＣプラズマによる処理を行って表面改質を行うことが提案されている。また、プラズマ処理による表面改質では、高分子鎖の熱揺らぎ等により改質効果が経時的に減少してしまうため、特開２０１２−２３３０３８号公報では、プラズマ処理する際に、アクリル酸等の親水性モノマーを導入することでフッ素樹脂フィルム表面へプラズマ重合を行い、フッ素樹脂フィルムの表面にモノマー重合層を形成して、表面改質効果を長時間持続させる試みがなされている。
【０００５】
また、フッ素系樹脂フィルム表面に加熱処理と放電処理を併用して接着性を付与する試みもなされている。例えば、特開２０００−１７８３６９号公報では、フッ素樹脂成形物に対して不飽和炭化水素を含有する雰囲気下で放電処理を行って表面改質を行うと共に、その表面改質の前および／または後に該フッ素樹脂成形物をその融点以上の温度で加熱処理することで、接着剤との接着性および耐摩耗性を改善できることが開示されている。この文献ではさらに、表面をサンドペーパー等を用いて粗化処理することで接着力をより向上させられることが開示されている。
【先行技術文献】
【特許文献】
【０００６】
【特許文献１】特開平１０−６０１４０号公報
【特許文献２】特開２０１２−２３３０３８号公報
【特許文献３】特開２０００−１７８３６９号公報
【発明の概要】
【発明が解決しようとする課題】
【０００７】
通常、フッ素系樹脂フィルムの接着性を向上させようとする場合、特許文献３に示したようにフッ素系樹脂フィルムの表面を粗面化する方が好ましいと考えられている。ところで、使用するフッ素系樹脂フィルムによっては、例えば、スカイブ法により製造されるフィルムのように、表面が予め粗面化されたものがあるが、このような粗面化されたフッ素系樹脂フィルムでは、接着性が向上しないとの知見を得た。そして本発明者らは、今般、プラズマ処理されたフッ素系樹脂フィルムの表面粗さおよびフィルムのヘイズ値を所定の範囲に低減することで、フッ素系樹脂フィルムの接着性を向上させることができるという予想外の知見を得た。本発明はかかる知見によるものである。
【０００８】
したがって、本発明の目的は、接着性の向上した表面平滑化フッ素系樹脂フィルムを提供することにある。
【０００９】
本発明の別の目的は、上記の表面平滑化フッ素系樹脂フィルムを製造する方法を提供することにある。
【課題を解決するための手段】
【００１０】
本発明の一態様によれば、
少なくとも一方の面がプラズマ処理されたフッ素系樹脂フィルムであって、
前記プラズマ処理された面の表面粗さ（Ｒｚ）が０．２０μｍ以上、０．７０μｍ以下であり、かつ、前記フィルムのヘイズ値が２０％以上、５２％以下であるフッ素系樹脂フィルムが提供される。
【００１１】
本発明の他の一態様によれば、
上記のフッ素系樹脂フィルムを製造する方法であって、
フッ素系樹脂フィルムの少なくとも一方の面に室温を超える温度かつ該フッ素系樹脂フィルムの融点未満の温度で加熱プレス処理を加える工程と、
前記フィルムの加熱プレス処理を行う面にプラズマ処理を加える工程と
を含んでなる方法が提供される。
【００１２】
また、本発明のさらに他の一態様によれば、
ゴム栓と、その表面の少なくとも一部を被覆するフッ素系樹脂フィルムと、を備えたラミネートゴム栓であって、
前記フッ素系樹脂フィルムが、上記のフッ素系樹脂フィルムであり、
前記ゴム栓の表面と前記フッ素系樹脂フィルムのプラズマ処理された面とが対向するように、ゴム栓表面に前記フッ素系樹脂フィルムが被覆されている、ラミネートゴム栓が提供される。
【発明の効果】
【００１３】
本発明によれば、接着性の向上した表面平滑化フッ素系樹脂フィルムを提供することが可能となる。
【図面の簡単な説明】
【００１４】
【図１】本発明による表面平滑化フッ素系樹脂フィルムを加熱プレス処理する装置の模式図である。
【図２】本発明による表面平滑化フッ素系樹脂フィルムをプラズマ処理する装置の模式図である。
【図３】本発明の一態様による表面平滑化フッ素系樹脂フィルムを用いたフッ素系樹脂積層フィルムを用いたラミネートゴム栓の断面概略図である。
【図４】図３のラミネートゴム栓の外観斜視図である。
【発明を実施するための形態】
【００１５】
本発明による接着性の向上した表面平滑化フッ素系樹脂フィルムは、スカイブ法によって得られたフッ素系樹脂フィルムの少なくとも一面に、加熱プレス処理およびプラズマ処理を施すことによって得ることができる。以下、詳細について説明する。
【００１６】
＜フッ素系樹脂フィルム＞
本発明によるフッ素系樹脂フィルムとしては、特に限定されるものではないが、例えば、ポリテトラフルオロエチレン樹脂（ＰＴＦＥ）、テトラフルオロエチレンとパーフルオロアルキルビニルエーテルとの共重合体からなるパーフルオロアルコキシ樹脂（ＰＦＡ）、テトラフルオロエチレンとヘキサフルオロプロピレンとの共重合体樹脂（ＦＥＰ）、テトラフルオロエチレンとパーフルオロアルキルビニルエーテルとヘキサフルオロプロピレンとの共重合体樹脂（ＥＰＥ）、テトラフルオロエチレンとエチレンとの共重合体樹脂（ＥＴＦＥ）、ポリクロロトリフルオロエチレン樹脂（ＰＣＴＦＥ）、エチレンとクロロトリフルオロエチレンとの共重合体樹脂（ＥＣＴＦＥ）、フッ化ビニリデン系樹脂（ＰＶＤＦ）、ポリフッ化ビニル系樹脂（ＰＶＦ）等が挙げられる。これらの中でも、耐薬品性、すべり特性、耐熱性および非粘着性の観点から、ポリテトラフルオロエチレン樹脂（ＰＴＦＥ）が好ましい。
【００１７】
フッ素系樹脂フィルムは、キャスト法、スカイブ法（切削法）、インフレーション押出し法またはＴダイ押出し法等によって製造されたものがあるが、本発明においては、スカイブ法（切削法）によって製造されたものを用いる。ここでスカイブ法とは、フッ素系樹脂の粉末を焼結した塊から、フィルムを薄く削り出す方法を言い、溶融粘度の高い樹脂をフィルム化する際に一般的に用いられる手法である。なお、本明細書において「スカイブ品」とはスカイブ法によって得られたフィルムのことをいう。キャスト法とは、出発物質であるフッ素系樹脂の粒子を分散させた液を、金属板などの支持体上に塗布し、その後乾燥および焼成した上で支持体から剥離してフィルムを形成する手法である。また、インフレーション法とＴダイ押出し法は、一般的なプラスチックフィルムの製造に用いられる溶融押出し法の一種である。
【００１８】
上記したスカイブ法によって得られたフィルムは、その製造方法に起因して表面粗さが大きくなる傾向があり、通常１．００μｍを超える表面粗さ（Ｒｚ）を有する。また、一般的にキャスト法によって得られたフィルムよりも、ヘイズ値が高い傾向がある。本発明者らは、このような粗面のフッ素系樹脂フィルムの場合、室温を超える温度かつ該フッ素系樹脂フィルムの融点未満の温度で加熱プレス処理を行うことによって、フッ素系樹脂フィルムの表面粗さ（Ｒｚ）だけでなく、ヘイズ値をも低減させることができるとの知見を得た。そして、このような表面粗さを低減したフッ素系樹脂フィルム自体は接着性をほとんど示さないが、このようなフィルムの加熱プレス処理した表面にプラズマ処理を行うことで、接着強度が大幅に向上するとの予想外の知見が得られた。なお、本明細書において「室温」とは、２０〜３０℃の温度を意味するものとする。
【００１９】
本発明においては、プラズマ処理および加熱プレス処理後のフッ素系樹脂フィルムの表面粗さ（Ｒｚ）は、０．２０μｍ以上、０．７０μｍ以下であり、好ましくは０．２０μｍ以上、０．６５μｍ以下であり、さらに好ましくは０．３０μｍ以上、０．６０μｍ以下である。なお、本発明において、「表面粗さ（Ｒｚ）」とは十点平均表面粗さＲｚを意味するものであり、３×３ｃｍに切り出したフィルムの表面を後記に示すレーザー顕微鏡および観察アプリケーションを用いて、実倍率２１００倍で表面形状を測定し、測定領域を５×５μｍ四方の正方形の領域で６０箇所設定して各領域の表面粗さをＪＩＳＢ０６０１準拠の演算処理で算出し、各６０値の表面粗さデータの平均を計算することによって得られる。
【００２０】
本発明においては、プラズマ処理および加熱プレス処理後のフッ素系樹脂フィルムのヘイズ値は、２０％以上、５２％以下であり、好ましくは２０％以上、５０％以下であり、さらに好ましくは３０％以上、４８％未満である。なお、本発明において、「ヘイズ値」とはＪＩＳ  Ｋ７１３６に準拠した方法により測定された値を意味する。具体的には、フィルムを適当な大きさ（３×３ｃｍ）に切り出して可動式の測定台に固定し、測定機器として、例えば日本電色工業株式会社製のヘイズメーターＮＤＨ４０００、を用いて測定することができる。
【００２１】
本発明において用いられるフッ素系樹脂フィルムの厚さは、使用する用途にもよるが、概ね１μｍ〜１ｍｍ程度、特に、１０μｍ〜３００μｍ程度が好ましい。
【００２２】
＜加熱プレス処理＞
本発明によるフッ素系樹脂フィルムは、該フィルムの少なくとも一面が加熱プレス処理されている。加熱プレス処理は、種々のプレス機を用いて行うことができるが、図１のようなロールプレス装置を用いると効率的に処理することができる。ここで、図１のロールプレス装置は金属ロール３と、弾性ロール４とを備えている。この金属ロールと弾性ロールとを所定の圧力で当接させ、このロール間にフィルムを挿んで金属ロールを回転させることによって、フィルムに所定の圧力を連続的に加えることができる。また、金属ロールを加熱することで、フィルムに熱および圧力を同時に加えることができ、加熱プレス処理の程度はロール間を通過するフィルムの速度を変更することで、調整することができる。
【００２３】
金属ロールは、種々の金属からなっていてもよいが、耐摩耗性の観点から、機械構造用炭素鋼を用いるのが好ましい。また、金属ロールは、フッ素系樹脂フィルムの表面粗さを低減させる上で粗さ（Ｒｚ）が低いほど好ましく、０．５μｍ以下であるのがより好ましい。
【００２４】
弾性ロールは、種々の材料からなっていてもよいが、金属製の芯部を弾性材料でコーティングしたものが好ましく用いることができる。また、弾性材料としてはコットン７５％およびウール２５％からなるものが好ましい。
【００２５】
加熱プレス処理の際、金属ロールと弾性ロールは１ｋｇｆ／ｃｍ〜３００ｋｇｆ／ｃｍの線圧で当接されるのが好ましく、２０ｋｇｆ／ｃｍ〜２００ｋｇｆ／ｃｍの線圧で当接されるのがより好ましい。
【００２６】
加熱プレス処理は、室温を超える温度、かつ、処理するフッ素系樹脂フィルムの融点未満の温度で行う。これにより、フッ素系樹脂フィルムの表面粗さ（Ｒｚ）だけでなく、ヘイズ値をも低減させることができる。加熱プレス処理は、処理されるフッ素系樹脂フィルムの融点未満の温度であれば、より高い温度で行うのが好ましく、例えば６０℃以上で行うのが好ましい。ガラス転移温度が６０℃よりも高いフッ素系樹脂フィルムの場合は、ガラス転移温度以上の温度、かつ、該フッ素系樹脂フィルムの融点未満の温度で加熱プレス処理を行うことが、より高い接着強度を得る点で、さらに好ましい。例えば、ポリテトラフルオロエチレン樹脂（ＰＴＦＥ）の場合、ガラス転移温度が１２７℃であり、融点が３２７℃であるため、１２７℃以上３２７℃未満で加熱プレス処理を行うことが好ましい。また、ポリフッ化ビニルの場合は、ガラス転移温度が４１℃であり、融点が２２７℃であることから、４１℃以上、２２７℃未満で加熱プレス処理を行うことが好ましい。
【００２７】
＜プラズマ処理＞
本発明によるフッ素系樹脂フィルムの製造方法に使用されるフッ素系樹脂フィルムは、該フィルムの加熱プレス処理を行う面が、プラズマ処理される。本明細書において、加熱プレス処理を行う面とは、これから加熱プレス処理をする面だけでなく、既に加熱プレス処理をした面も含むものとする。つまり、プラズマ処理は加熱プレス処理の前もしくは後のいずれのタイミングで行ってもよく、または加熱プレス処理の前後の両方で行ってもよいが、少なくともプラズマ処理前に加熱プレス処理を行うことが、接着強度の面から好ましい。理論に拘束されるものではないが、加熱プレス処理を行うことでフィルム表面の微細な凹凸が減少し、フィルム表面がプラズマによってより効率的に処理されるものと考えられる。
【００２８】
このプラズマ処理は、図２に示すようなプラズマ処理装置を用いると効率的に処理することができる。ここで、図２のプラズマ処理装置１１は、チャンバー１３、このチャンバー１３内に配設された供給ローラ１５、巻き取りローラ１７、冷却・電極ドラム１９、補助ローラ２１、２１を備え、冷却・電極ドラム１９は電源２３に接続されているとともに、チャンバー１３内は真空ポンプ２５により、所望の真空度に設定できるようになっている。さらに、チャンバー１３内の冷却・電極ドラム１９の近傍には、ノズル２７の開口部が位置しており、このノズル２７の他端は、チャンバー１３外部に配設されている原料揮発供給装置２９およびガス供給装置３１に接続されている。そして、ガス供給装置３１からＡｒ等の不活性ガスが供給されることとなる。また、冷却・電極ドラム１９の近傍にはマグネット３３を設置し、プラズマの発生を促進している。
【００２９】
上述のようなプラズマ処理装置１１の供給ローラ１５に、加熱プレス処理したフッ素系樹脂フィルム２（またはフッ素系樹脂フィルム１）を装着し、補助ローラ２１、冷却・電極ドラム１９、補助ローラ２１を経由して巻取ローラ１７に至る図示のようなフィルム搬送パスを形成する。
【００３０】
図２の装置でプラズマ処理を行う場合は、チャンバー１３内を真空ポンプ２５により減圧して、真空度１×１０−１〜１×１０−８ｔｏｒｒ、好ましくは、真空度１×１０−３〜１×１０−７ｔｏｒｒとする。そして、ガス供給装置３１から供給される不活性ガスをノズル２７を介してチャンバー１３中に導入する。不活性ガスの投入ガス量は、装置の大きさ等によっても異なるが、１〜５０００ｓｃｃｍ程度が好ましい。
【００３１】
一方、冷却・電極ドラム１９には電源２３から所定の電圧が印加されているため、チャンバー１３内のノズル２７の開口部と冷却・電極ドラム１９との近傍でグロー放電プラズマＰが確立される。このグロー放電プラズマＰは、不活性ガス成分から導出されるものである。この状態で、フッ素系樹脂フィルム２を一定速度で搬送させ、グロー放電プラズマＰによって冷却・電極ドラム１９の周面上のフッ素系樹脂フィルム２の片側表面がプラズマ処理される。このようにプラズマ処理がなされたフッ素系樹脂フィルム２は巻取ローラ１７に巻き上げられる。
【００３２】
プラズマ処理は、好ましくはアルゴン（Ａｒ）、ヘリウム（Ｈｅ）、窒素（Ｎ２）等の不活性ガス雰囲気下で、図２に示すようなプラズマ処理装置等を用いて行われる。
【００３３】
＜表面平滑化フッ素系樹脂フィルムを用いたラミネートゴム栓＞
本発明による表面平滑化フッ素系樹脂フィルムで表面の少なくとも一部を被覆することによって、様々な物品の表面に優れた耐薬品性、離型性、防汚性および滑り性等を付与することができる。そのような被覆された物品の一例として、ゴム栓の表面と本発明によるフッ素系樹脂フィルムのプラズマ処理された面とが対向するように、ゴム栓表面にフッ素系樹脂フィルムが被覆されているラミネートゴム栓が挙げられる。図３は、フッ素系樹脂フィルムで被覆したゴム栓（ラミネートゴム栓）の断面概略図であり、図４は図３のラミネートゴム栓の外観斜視図である。
【００３４】
図３に示すようなラミネートゴム栓に適用した場合、ゴム栓の表面と表面平滑化フッ素系樹脂フィルムのプラズマ処理された面とが対向するように、フッ素系樹脂フィルムがラミネートゴム栓６の外表面に配置される。このような構成とすることで、例えば液体を収容する容器の栓として用いた場合、ゴムに含まれる成分が液体中に溶出することを防ぎつつ、容器に入れた液体が漏出するのを効果的に防ぐことができる。また、本発明によるラミネートゴム栓は、従来のＮａ処理によって得られたものと異なり、フッ素系樹脂の着色を生じない点で優れている。
【００３５】
このようなラミネートゴム栓は一般的なゴム栓を、本発明によるフッ素系樹脂フィルムとインモールド成形等することによって得てもよい。
【００３６】
このようなゴム栓に用いられるゴム素材としては、ブチルゴム、塩素化ブチルゴム、臭素化ブチルゴム、イソプレンゴム、ブタジエンゴム、スチレン−ブタジエンゴム、エチレン−プロピレンゴム、シリコーンゴムなどが挙げられる。その中でもバリア性の観点から、特に塩素化ブチルゴムが好ましい。
【実施例】
【００３７】
次に、本発明を実施例によってさらに詳細に説明するが、本発明が実施例により限定されるものではない。
【００３８】
例Ａ１
＜加熱プレス処理＞
厚さ５０μｍのＰＴＦＥフィルム（ニチアス株式会社製、ナフロン  ＰＴＦＥシート、ＴＯＭＢＯ  Ｎｏ．９０００（品番）、スカイブ品）に、図１のような装置を用いてプレス処理を行った。この装置は、機械構造用炭素鋼（Ｓ４５Ｃ）からなる表面粗さ（Ｒｚ）が０．４μｍの金属ロール３と、コットン７５％およびウール２５％からなる弾性ロール４とを備えている。最初に、室温（２２．６℃）で金属ロールと弾性ロールとを３０ｋｇｆ／ｃｍ２の圧力で当接させた。次いで、このロール間に上記ＰＴＦＥフィルムを挿み、金属ロール回転させて該フィルムを１ｍ／ｍｉｎの速度で搬送することで、フィルムに圧力を加えた。
【００３９】
例Ａ２
金属ロールを５０℃に加熱してフィルムに圧力と熱とを加えた以外は例Ａ１と同様にして、加熱プレス処理を行った。
【００４０】
例Ａ３
金属ロールを６０℃に加熱した以外は例Ａ２と同様にして、加熱プレス処理を行った。
【００４１】
例Ａ４
金属ロールを８０℃に加熱した以外は例Ａ２と同様にして、加熱プレス処理を行った。
【００４２】
例Ａ５
金属ロールを１００℃に加熱した以外は例Ａ２と同様にして、加熱プレス処理を行った。
【００４３】
例Ａ６
金属ロールを１４０℃に加熱した以外は例Ａ２と同様にして、加熱プレス処理を行った。
【００４４】
例Ａ７
金属ロールを１８０℃に加熱した以外は例Ａ２と同様にして、加熱プレス処理を行った。
【００４５】
未処理のフィルム、ならびに上記例Ａ１〜Ａ７で得られたフィルムについて、以下に示す方法で、表面粗さ、ヘイズおよび接着強度をそれぞれ測定した。
【００４６】
＜表面粗さ測定＞
１．フィルムを適当な大きさ（３×３ｃｍ）に切り出し、可動式の測定台に四隅をメンディングテープでシワの入らないように固定する。
２．測定台をレーザー顕微鏡（株式会社キーエンス製、カラー３Ｄレーザー顕微鏡ＶＫ−９７００）にセットし、観察アプリケーションＶＫ−Ｈ１Ｖ１（ＶＫｖｉｅｗｅｒ）を用いて、倍率１５０倍のレンズで表面形状を測定する（測定モード：カラー超深度、光学ズーム：１．０倍、測定ピッチ：０．０２μｍ、実倍率２１００倍）。
３．測定データを保存し、このデータから形状解析アプリケーションＶＫ−Ｈ１Ａ１（ＶＫＡｎａｌｙｚｅｒ）を用いて、表面粗さを解析する。測定領域を５×５μｍ四方の正方形の領域で６０箇所設定し、各領域の表面粗さ（十点平均表面粗さＲｚ：ＪＩＳＢ０６０１準拠の演算処理で算出）を測定する。
４．測定した各６０値の表面粗さデータの平均を計算する。
【００４７】
＜ヘイズ測定＞
１．フィルムを適当な大きさ（３×３ｃｍ）に切り出し、可動式の測定台に固定する。測定機器として、日本電色工業株式会社製のヘイズメーターＮＤＨ４０００を用いる。
２．測定ボタンを押し、全光線透過率、ヘイズ、拡散透過率、平行透過率を測定する。測定モードは、ＪＩＳＫ７１３６準拠のモードで行い、サンプル数は各３水準とする。
３．測定した各３値のヘイズの平均を計算する。
【００４８】
＜接着強度測定＞
１．プラズマ処理済ＰＴＦＥフィルムと加硫前の塩素化ブチルゴムシートとを重ね合わせる。
２．ヒートシーラ（ＴＰ−７０１−Ｂ（テスター産業株式会社製））を用いて、１７０℃、１ｋｇｆ／ｃｍ、７ｍｉｎの条件で熱プレスし、ＰＴＦＥフィルムと塩素化ブチルゴムシートとを圧着させる。
３．熱プレス部と垂直になるように１５ｍｍ幅にサンプルをカットする。
４．引張り試験機（テンシロン万能試験機ＲＴＣ１３１０Ａ（ＯＲＩＥＮＴＥＣ社製））を用いて、引張速度１０ｍｍ／ｍｉｎにて９０°剥離して、ＰＴＦＥフィルムの塩素化ブチルゴムシートに対する接着強度を測定する。その際、ＰＴＦＥフィルムの端部を上部に、ゴムシートの端部を下部にそれぞれチャッキングし、ＰＴＦＥフィルムの端部を上方向に引張り、この引張り強さを接着強度とする。
【００４９】
上記測定によって得られた値を以下の表１に示す。
【表１】
2015189934.tif 000003
【００５０】
次いで、例Ａ１〜Ａ７で得られたフィルムに対してプラズマ処理を行った。
【００５１】
例Ｂ１
＜プラズマ処理＞
上記例Ａ１で得られたフィルムの熱プレス処理を施した面に、真空プラズマ処理を実施した。この処理は図２に示すようなプラズマ処理装置を用いてアルゴンガス雰囲気下で行い、アルゴンガスの投入ガス量を４５００ｓｃｃｍとした。真空度は２．５〜３．０×１０−２ｍＢａｒに設定した。４０ｋＨｚの交流電源を用いて、投入電力を１２ｋｗとした。フィルム搬送速度は４ｍ／分とした。
【００５２】
例Ｂ２〜例Ｂ７
上記例Ａ２〜Ａ７で得られたフィルムについても、Ａ１と同様にプラズマ処理を実施した。
【００５３】
上記Ｂ１〜Ｂ７で得られたフッ素系樹脂フィルムについて、Ａ１〜Ａ７の場合と同様に剥離強度測定を行った。結果を以下の表に示す。
【表２】
2015189934.tif 000004
【符号の説明】
【００５４】
１    フッ素系樹脂積層フィルム
２    加熱プレス処理されたフッ素系樹脂フィルム
３    金属ロール
４    弾性ロール
５    供給ローラ
６    巻き取りローラ
１１  プラズマ処理装置
１３  チャンバー
１５  供給ローラ
１７  巻き取りローラ
１９  冷却・電極ドラム
２１  補助ローラ
２３  電源
２５  真空ポンプ
２７  ノズル
２９  原料揮発供給装置
３１  ガス供給装置
３３  マグネット
３５  プラズマ処理された表面平滑化フッ素系樹脂フィルム
３７  ゴム栓
３９  ラミネートゴム栓
【図１】
2015189934.tif 000005
【図２】
2015189934.tif 000006
【図３】
2015189934.tif 000007
【図４】
2015189934.tif 000008